(57)【要約】      （修正有）【課題】タイヤの茶変色およびオゾン耐久性を改善させたタイヤを提供する。【解決手段】サイドウォール１、ケース２およびインナーライナー３を有するタイヤであって、サイドウォール１がゴム成分１００質量部に対して、フェニレンジアミン系老化防止剤１．０〜２．２質量部を含むサイドウォール用ゴム組成物からなり、ケース２がコードをゴム成分１００質量部に対して、フェニレンジアミン系老化防止剤０．３〜１．５質量部を含むケースコード９被覆用ゴム組成物で被覆されてなるタイヤ。【選択図】図１
2010188955.tif 000002
【特許請求の範囲】
【請求項１】
サイドウォール、ケースおよびインナーライナーを有するタイヤであって、
サイドウォール（Ａ）が（Ａ１）ゴム成分１００質量部に対して、（Ａ２）フェニレンジアミン系老化防止剤１．０〜２．２質量部を含むサイドウォール用ゴム組成物からなり、
ケース（Ｂ）がコードを（Ｂ１）ゴム成分１００質量部に対して、（Ｂ２）フェニレンジアミン系老化防止剤０．３〜１．５質量部を含むケースコード被覆用ゴム組成物で被覆されてなるタイヤ。
【請求項２】
サイドウォール、ケースおよびインナーライナーを有するタイヤであって、
インナーライナーがタイガム層、ブチル層およびフィルム層を有し、
タイガム層（Ｃ）が（Ｃ１）ゴム成分１００質量部に対して、（Ｃ２）フェニレンジアミン系老化防止剤０．５〜３．０質量部を含むタイガム用ゴム組成物からなる請求項１記載のタイヤ。
【請求項３】
サイドウォール、ケースおよびインナーライナーを有するタイヤであって、
サイドウォール（Ａ）の厚さが１．５〜２．７ｍｍである請求項１または２記載のタイヤ。
【発明の詳細な説明】
【技術分野】
【０００１】
本発明は、茶変色およびオゾン耐久性を改善させたタイヤに関する。
【背景技術】
【０００２】
タイヤのサイドウォールゴムには、酸化耐性、オゾン耐性、屈曲亀裂成長耐性、紫外線耐性の性能を維持しつつ、配合される薬品由来の茶変色を最小限に抑えることを目的として、フェニレンジアミン系老化防止剤（６Ｃ）やケトンアミン縮合物系老化防止剤（ＲＤ）が配合され、さらには静的な亀裂を抑えることを目的としてワックスが配合される。
【０００３】
タイヤのサイドウォールゴムにおいて、フェニレンジアミン系老化防止剤（６Ｃ）は、ケトンアミン縮合物系老化防止剤（ＲＤ）に比べ、オゾン耐性、屈曲亀裂成長耐性は優れるが、タイヤ表面に析出しやすく、熱的安定性は劣り、薬品由来の茶色がきつい。
【０００４】
タイヤのサイドウォールゴムにおいて、ケトンアミン縮合物系老化防止剤（ＲＤ）は、フェニレンジアミン系老化防止剤（６Ｃ）に比べ、タイヤ表面への析出し難く、茶色への着色の程度は薄いが、オゾン耐性は劣る。
【０００５】
それ故、タイヤのサイドウォールゴムにおいては、フェニレンジアミン系老化防止剤（６Ｃ）とケトンアミン縮合物系老化防止剤（ＲＤ）を併用することが好ましい。
【０００６】
フェニレンジアミン系老化防止剤（６Ｃ）を酸化させ、フェニレンジアミン系老化防止剤（６Ｃ）のベンゼン環をキノン型（二重結合を２個）にしたパラベンゾキノリンジイミン（６ＱＤＩ）（化合物名：Ｎ−（１，３−ジメチルブチル）−Ｎ’−フェニルキノンジイミン）は、ゴム成分との反応性が高く、フェニレンジアミン系老化防止剤（６Ｃ）に比べて、流動性を抑えることができ、タイヤ表面への析出が少ない。
【０００７】
タイヤトレッドにおいては、ベーストレッドに多量の老化防止剤を配合し、タイヤ使用中にキャップトレッドに移行させる技術が採用されている。この技術は、キャップゴムの厚みが薄く、溝底部で、ベースの老化防止剤が流出分を補い、有効である。
【０００８】
タイヤのサイドウォール構造は、タイヤ部分の中で最も薄い部分であり、サイドウォール、ケースおよびインナーライナーを含む部材で構成されている。これまで、ケースやインナーライナーの各部材において老化防止剤の配合について考慮されていなかった。サイドウォールにおいてのみ、老化防止剤の配合について考慮されていた。しかし、タイヤ新品時にはフェニレンジアミン系老化防止剤（６Ｃ）は過剰に配合され、タイヤ使用後にはタイヤ表面に析出したフェニレンジアミン系老化防止剤（６Ｃ）が揮発し不足するという事態が生じていた。
【０００９】
タイヤの軽量化やタイヤの転がり抵抗の低減（転がり抵抗性能の向上）を進める目的で、タイヤのサイドウォール構造においてタイヤサイドウォール部材の厚みを３ｍｍ以下にする必要がある。つまり、タイヤのサイドウォール構造におけるタイヤサイドウォール部材の占める割合が低くなり、サイドウォール部材のみにおいて老化防止剤の配合を改良することに限界が生じている。
【００１０】
特許文献１には、ゴムの劣化が少なくタイヤ表面の変色が軽減された空気入りタイヤを提供することを目的として、ベース（カーカス側の内側層）に老化防止剤が保持されるタイヤトレッド部のキャップ（接地面側の外側層）／ベース（カーカス側の内側層）が開示されている。しかし、サイドウォール部への耐候性と耐変色を両立させることについては応用できない。
【００１１】
特許文献２には、タイヤを長時間使用の後においても破断時強度、引き裂き強度および耐オゾンクラック性等を維持する目的で、６ＱＤＩ（Ｎ−（１，３−ジメチルブチル）−Ｎ’−フェニルキノンジイミン）および６ＰＰＤ（Ｎ−（１，３−ジメチルブチル）−Ｎ’−フェニル−ｐ−フェニレンジアミン、６Ｃともいう）を併用し、６ＱＤＩ／６ＰＰＤの配合比率を規定している。しかし、サイドウォール部への耐候性と耐変色を両立させることについては応用できない。
【先行技術文献】
【特許文献】
【００１２】
【特許文献１】特開２００３−２３７３１６号公報
【特許文献２】特開２００１−２６６８１号公報
【発明の概要】
【発明が解決しようとする課題】
【００１３】
本発明は、タイヤの茶変色およびオゾン耐久性を改善させたタイヤを提供することを目的とする。
【課題を解決するための手段】
【００１４】
本発明は、サイドウォール、ケースおよびインナーライナーを有するタイヤであって、サイドウォール（Ａ）が（Ａ１）ゴム成分１００質量部に対して、（Ａ２）フェニレンジアミン系老化防止剤１．０〜２．２質量部を含むサイドウォール用ゴム組成物からなり、ケース（Ｂ）がコードを（Ｂ１）ゴム成分１００質量部に対して、（Ｂ２）フェニレンジアミン系老化防止剤０．３〜１．５質量部を含むケースコード被覆用ゴム組成物で被覆されてなるタイヤに関する。
【００１５】
本発明では、サイドウォール、ケースおよびインナーライナーを有するタイヤであって、インナーライナーがタイガム層、ブチル層およびフィルム層を有し、タイガム層（Ｃ）が（Ｃ１）ゴム成分１００質量部に対して、（Ｃ２）フェニレンジアミン系老化防止剤０．５〜３．０質量部を含むタイガム用ゴム組成物からなることが好ましい。
【００１６】
本発明では、サイドウォール、ケースおよびインナーライナーを有するタイヤであって、サイドウォール（Ａ）の厚みが１．５〜２．７ｍｍであることが有効である。
【発明の効果】
【００１７】
本発明によれば、特定の老化防止剤を含むゴム組成物なるサイドウォール、ケースおよびインナーライナーを組み合わせてタイヤにすることで、タイヤの茶変色およびオゾン耐久性を改善させたタイヤを提供することができる。
【図面の簡単な説明】
【００１８】
【図１】本発明におけるタイヤのサイドウォールの断面を模式的に表した図である。
【図２】本発明におけるタイヤのサイドウォールの断面を模式的に表した図である。
【図３】本発明におけるタイヤのサイドウォールの断面を拡大して模式的に表した図である。
【発明を実施するための形態】
【００１９】
本発明では、サイドウォール部材のみならず、タイヤのサイドウォール部を構成するケースおよびインナーライナー、そしてインナーライナーを構成するタイガム層、ブチル層およびフィルム層も含めて、老化防止剤の配合を設計する。
【００２０】
フェニレンジアミン系老化防止剤（「６Ｃ」と記す）は流動性が高く、タイヤ表面から揮発・流出し易い。そこで、本発明では、ケースやより内側のタイガム層にも配合することが好ましい。
【００２１】
【化１】
2010188955.tif 000003
【００２２】
また、フェニレンジアミン系老化防止剤（６Ｃ）は加工中にブチルゴムの焼けを促進するので、インナーライナーを構成するブチル層に配合するのは好ましくない。
【００２３】
ケースはサイドウォールに隣接し、実質的にサイドウォールと同じく、特にサイドウォールの厚みが薄い場合、タイヤ使用初期〜中期の老化防止剤のタイヤ表面からの減量を抑制できない。そこで、主に、タイガム層において、ゴム成分１００質量部に対して、フェニレンジアミン系老化防止剤（６Ｃ）を１〜２質量部程度配合し、サイドウォールへの配合量を減らすのが好ましい。
【００２４】
フェニレンジアミン系老化防止剤（６Ｃ）は濃い茶色を発色し、ケトンアミン縮合物系老化防止剤（「ＲＤ」、あるいは「２２４」と記す）は薄い茶色を発色する。
【００２５】
【化２】
2010188955.tif 000004
【００２６】
ケトンアミン縮合物系老化防止剤（ＲＤ、あるいは２２４）は、オゾンにはあまり有効ではない為、サイドウォールに配合されるフェニレンジアミン系老化防止剤（６Ｃ）を全てケトンアミン縮合物系老化防止剤（ＲＤ）に代替することはできない。故に、タイヤのサイドウォール部からインナーライナー部にかけて、フェニレンジアミン系老化防止剤（６Ｃ）とケトンアミン縮合物系老化防止剤（ＲＤ）の配合量を適宜調節することが必要である。
【００２７】
タイヤがオゾン、紫外線または酸素に曝されるとゴム中にラジカルが発生する。老化防止剤が発生したラジカルを速やかにトラップし無害化することができれば、発生したラジカルのゴムの二重結合への付着やゴム構造の異性化を防止することができる。しかし、発生したラジカルのゴムの二重結合への付着やゴム構造の異性化を防止することができなければ、ゴムポリマーの切断やゴムポリマーの分岐が生じて、ゴムの破断特性が低下する。
【００２８】
また、酸素元素がゴムポリマーに付着し、ゴムポリマーがケトン・カルボキシル化すれば、ゴム配合中の酸素濃度が増す。その結果、ゴムポリマーの酸化が更に進行し、耐亀裂成長性あるいは破断強度が悪化する場合もある。フェニレンジアミン系老化防止剤（「８１０−ＮＡ」あるいは「３Ｃ」と記す）は、フェニレンジアミン系老化防止剤（６Ｃ）に比べて、オゾン耐性に優れるというメリットはあるものの、ゴムへの溶解度が低く、揮発し易く、長期にわたってゴム中に存在しないというデメリットも有するため、タイヤにはあまり使用されない。
【００２９】
【化３】
2010188955.tif 000005
【００３０】
ケトンアミン縮合物系老化防止剤（ＲＤ）を単独で処方する場合、ブルーム耐性は優れているが、オゾン耐性が十分でなく、ケトンアミン縮合物系老化防止剤（ＲＤ）のサイドウォールへの配合量を多くする必要がある。
【００３１】
パラベンゾキノリンジイミン（「６ＱＤＩ」と記す）（化合物名：Ｎ−（１，３−ジメチルブチル）−Ｎ’−フェニルキノンジイミン）は、加硫後５０％が還元されフェニレンジアミン系老化防止剤（６Ｃ）に戻り、残り５０％がキノン型でポリマーに付着する。キノン型は、流動性が低く、タイヤ表面への移出は緩やかで、長期間に渡り効き目が持続する。
【００３２】
【化４】
2010188955.tif 000006
【００３３】
サイドウォール、ケースおよびインナーライナーを有するタイヤにおいて、サイドウォールのみにフェニレンジアミン系老化防止剤（６Ｃ）を配合するよりも、ケースおよびインナーライナーにもフェニレンジアミン系老化防止剤（６Ｃ）を配合することで、茶変色およびオゾン耐久性を改善させルことができる。つまり、サイドウォール、ケースおよびインナーライナーにフェニレンジアミン系老化防止剤（６Ｃ）を配合することで、タイヤ新品時および使用時を通じて、安定したオゾン劣化耐性（酸化劣化耐性）および茶変色耐性が優れた、黒色外観の良好なタイヤを得ることができる。
【００３４】
タイヤにおいて、茶変色は商品価値を下げる。また、タイヤにおいて茶変色が生じた場合、タイヤ所有者が市販のワックス等をタイヤに後塗りし、使用したワックスの品質が悪い場合、タイヤのオゾン耐性を損ない、タイヤサイドウォール部材の亀裂を促進する可能性がある。
【００３５】
以下、本発明のサイドウォール、ケースおよびインナーライナー（タイガム層）を有するタイヤについて詳細に説明する。
【００３６】
図１および２は、本発明におけるタイヤのサイドウォールの断面を模式的に表した図である。
【００３７】
図１および２には本発明のサイドウォール１、ケース２およびインナーライナー３を有するタイヤを示している。図１および２では、インナーライナー３は、ブチル層４とタイガム層（非ブチル層）５との２層で構成される空気入りタイヤを示している。なお、図１および２では、タイヤのトレッド６、ビードエイペックス７およびクリンチエイペックス８を示している。
【００３８】
大型トラック用タイヤ、乗用車用タイヤ、小型乗用車用タイヤではいずれも、サイドウォール、ケースおよびインナーライナーを有する。
【００３９】
耐空気漏れ性が要求される大型トラック用タイヤの場合、インナーライナーはゲージが大きい、つまり厚さが大きいブチル層の１層で構成される。
【００４０】
軽量化が要求される小型乗用車用タイヤの場合、インナーライナーはタイガム層無しのゲージの薄いブチル層の１層で構成される。
【００４１】
通常の乗用車用タイヤの場合、インナーライナーは、タイガム層およびブチル層の２層で構成される（図１）。また、通常の乗用車用タイヤの場合、インナーライナーにおけるタイガム層がバットレス部にのみ使用されることもある（図２）。
【００４２】
図３は、本発明におけるタイヤのサイドウォールの断面を拡大して模式的に表した図である。
【００４３】
図３は、本発明のサイドウォール１、ケース２およびインナーライナー３を有するタイヤ（図１）の拡大図を示している。図３では、インナーライナー３は、ブチル層４とタイガム層（非ブチル層）５との２層で構成される空気入りタイヤを示している。なお、図３では、ケース２のケースコード９を示している。
【００４４】
（１）本発明のサイドウォール、ケースおよびインナーライナーを有するタイヤは、特定量のフェニレンジアミン系老化防止剤を含むサイドウォール用ゴム組成物からなるサイドウォール（Ａ）、およびコードを特定量のフェニレンジアミン系老化防止剤を含むケースコード被覆用ゴム組成物で被覆されてなるケース（Ｂ）を有する。
【００４５】
（１−１）本発明のサイドウォール、ケースおよびインナーライナーを有するタイヤのサイドウォール（Ａ）を構成するサイドウォール用ゴム組成物は、ゴム成分（Ａ１）およびフェニレンジアミン系老化防止剤（Ａ２）を含有する。
【００４６】
（１−１−１）ゴム成分（Ａ１）
ゴム成分（Ａ１）は、天然ゴム（ＮＲ）およびシンジオタクチック結晶を含むブタジエンゴムを含有することが好ましい。
【００４７】
ＮＲとしては、とくに制限はなく、通常ゴム工業で使用されるものを使用することができ、具体的には、ＲＳＳ♯３、ＴＳＲ２０などがあげられる。また、加工性を向上させるために、ＮＲの一部がイソプレンゴム（ＩＲ）であっても良い。
【００４８】
ゴム成分（Ａ１）中のＮＲの含有量は、破断強度が向上するという理由から、ゴム成分中に２０〜８０質量％、好ましくは３０〜７０質量％、より好ましくは４０〜７０質量％である。
【００４９】
シンジオタクチック結晶を含むブタジエンゴムのシンジオタクチック結晶とは、たとえば、シンジオタクチック−１，２−ポリブタジエン繊維をいう。サイドウォール（Ａ）を構成するサイドウォール用ゴム組成物において、ゴム組成分として、シンジオタクチック結晶を含むブタジエンゴムを含有することで、耐亀裂成長性や、硬度（Ｈｓ）を向上させることができる。
【００５０】
前記ブタジエンゴムのシンジオタクチック結晶含有量は、好ましくは１〜２５％、より好ましくは５〜２０％である。１％未満ではシンジオタクチック成分が少なすぎて充分な剛性が得られない傾向があり、２５％をこえるとシンジオタクチック成分がポリブタジエン中で凝集塊をつくるため耐久性が低下してしまう。このようなシンジオタクチック結晶を含むブタジエンゴムとしては、宇部興産（株）製のＶＣＲ−３０３、４１２、６１７などがあげられる。
【００５１】
ゴム成分（Ａ１）中の前記シンジオタクチック結晶を含むブタジエンゴムの含有量は、耐亀裂成長性や、硬度（Ｈｓ）を向上させることができるという理由から、ゴム成分中に２０〜８０質量％、好ましくは３０〜７０質量％、より好ましくは４０〜７０質量％である。
【００５２】
（１−１−２）フェニレンジアミン系老化防止剤（Ａ２）
フェニレンジアミン系老化防止剤（Ａ２）は、前記ゴム成分（Ａ１）１００質量部に対して、（Ａ２）フェニレンジアミン系老化防止剤１．０〜２．２質量部を含む。
【００５３】
フェニレンジアミン系老化防止剤（Ａ２）は、Ｎ−（１，３−ジメチルブチル）−Ｎ’−フェニル−ｐ−フェニレンジアミン（６Ｃ）
【化５】
2010188955.tif 000007
として、大内新興化学工業（株）製のノクラック６Ｃ、住友化学工業（株）製のアンチゲン６Ｃ、フレキシス社製のサントフレックス１３、精工化学（株）製のオゾノン６Ｃ等が市販されている。
【００５４】
その他のフェニレンジアミン系老化防止剤（Ａ２）としては、
トリフェニレンジアミン（ＤＰ）：
【化６】
2010188955.tif 000008
トリフェニレンジアミン（ＴＤ）：
【化７】
2010188955.tif 000009
テトラフェニレンジアミン（ＣＤ）：
【化８】
2010188955.tif 000010
ジフェニレンジアミン（ＡＤ）：
【化９】
2010188955.tif 000011
ジフェニレンジアミン（Ｇ−１）：
【化１０】
2010188955.tif 000012
などが挙げられる。
【００５５】
これらフェニレンジアミン系老化防止剤の中でも、ゴムへの溶解性が適度であり、使用初期から中期にかけて、ゴム表面〜内部の耐オゾン劣化、耐紫外線劣化、耐屈曲亀裂性および耐酸化劣化をバランスよく向上できるという理由から、Ｎ−（１，３−ジメチルブチル）−Ｎ’−フェニル−ｐ−フェニレンジアミン（６Ｃ）が好ましい。
【００５６】
フェニレンジアミン系老化防止剤（Ａ２）として、トリフェニレンジアミン誘導体（ＤＴＰＤ誘導体、１，４−ｂｅｎｚｅｎｅｄｉａｍｉｎｅ，  Ｎ，Ｎ’−ｍｉｘｅｄ  ｐｈｅｎｙｌ  ａｎｄ  ｔｏｌｙｌ  ｄｅｒｉｖａｔｉｖｅｓ）：
【化１１】
2010188955.tif 000013
パラフェニレンジアミン（７７ＰＤ、Ｎ，Ｎ’−ｂｉｓ（１，４−ｄｉｍｅｔｙｌｐｅｎｔｙｌ）−ｐ−ｐｈｅｎｙｌｅｎｅ  ｄｉａｍｉｎｅ）：
【化１２】
2010188955.tif 000014
を、Ｎ−（１，３−ジメチルブチル）−Ｎ’−フェニル−ｐ−フェニレンジアミン（６Ｃ）と混用することができる。
【００５７】
ＤＴＰＤ誘導体は、６Ｃよりも高分子量であることから、移行性が少なく好ましい。また、７７ＰＤの使用は耐オゾン劣化に期待ができる。
【００５８】
フェニレンジアミン系老化防止剤（Ａ２）の配合量は、ゴム表面の茶変色あるいは汚染を防ぎ、かつゴム表面〜内部の物性を保護することができるという理由から、ゴム成分（Ａ１）１００質量部に対して１．０〜２．２質量部であり、好ましくは１．２〜２．０質量部である。
【００５９】
（１−２）本発明のタイヤのケース（Ｂ）を構成するケースコード被覆用ゴム組成物は、ゴム成分（Ｂ１）およびフェニレンジアミン系老化防止剤（Ｂ２）を含有する。
【００６０】
（１−２−１）ゴム成分（Ｂ１）
ゴム成分（Ｂ１）は、天然ゴム（ＮＲ）およびスチレンブタジエンゴム（ＳＢＲ）を含有することが好ましい。
【００６１】
ＮＲとしては、とくに制限はなく、通常ゴム工業で使用されるものを使用することができ、具体的には、ＲＳＳ♯３、ＴＳＲ２０などがあげられる。
【００６２】
ゴム成分（Ｂ１）中のＮＲの含有量は、破断強度が向上するという理由から、ゴム成分中に３０〜９０質量％、好ましくは４０〜８０質量％、より好ましくは５０〜７０質量％である。
【００６３】
ＳＢＲとしては、タイヤ工業で従来から使用されるものを使用することができ、具体的にはＪＳＲ（株）製のＳＢＲ１５０２、日本ゼオン（株）製のニッポール  ＮＳ１１６などがあげられる。
【００６４】
ゴム成分（Ｂ１）中のＳＢＲの含有量は、リバージョン抑制効果が向上するという理由から、ゴム成分中に１０〜７０質量％、好ましくは２０〜６０質量％、より好ましくは３０〜５０質量％である。
【００６５】
（１−２−２）フェニレンジアミン系老化防止剤（Ｂ２）
フェニレンジアミン系老化防止剤（Ｂ２）は、前記ゴム成分（Ｂ１）１００質量部に対して、（Ｂ２）フェニレンジアミン系老化防止剤０．３〜１．５質量部を含む。
【００６６】
フェニレンジアミン系老化防止剤（Ｂ２）は、Ｎ−（１，３−ジメチルブチル）−Ｎ’−フェニル−ｐ−フェニレンジアミン（６Ｃ）
【化１３】
2010188955.tif 000015
として、大内新興化学工業（株）製のノクラック６Ｃ、住友化学工業（株）製のアンチゲン６Ｃ、フレキシス社製のサントフレックス１３、精工化学（株）製のオゾノン６Ｃ等が市販されている。
【００６７】
その他のフェニレンジアミン系老化防止剤（Ｂ２）としては、
トリフェニレンジアミン（ＤＰ）：
【化１４】
2010188955.tif 000016
トリフェニレンジアミン（ＴＤ）：
【化１５】
2010188955.tif 000017
テトラフェニレンジアミン（ＣＤ）：
【化１６】
2010188955.tif 000018
ジフェニレンジアミン（ＡＤ）：
【化１７】
2010188955.tif 000019
ジフェニレンジアミン（Ｇ−１）：
【化１８】
2010188955.tif 000020
などが挙げられる。
【００６８】
これらフェニレンジアミン系老化防止剤の中でも、ゴムへの溶解性が適度であり、使用初期から中期にかけて、ゴム表面〜内部の耐オゾン劣化、耐紫外線劣化、耐屈曲亀裂性および耐酸化劣化をバランスよく向上できるという理由から、Ｎ−（１，３−ジメチルブチル）−Ｎ’−フェニル−ｐ−フェニレンジアミン（６Ｃ）が好ましい。
【００６９】
フェニレンジアミン系老化防止剤（Ｂ２）として、トリフェニレンジアミン誘導体（ＤＴＰＤ誘導体、１，４−ｂｅｎｚｅｎｅｄｉａｍｉｎｅ，  Ｎ，Ｎ’−ｍｉｘｅｄ  ｐｈｅｎｙｌ  ａｎｄ  ｔｏｌｙｌ  ｄｅｒｉｖａｔｉｖｅｓ）：
【化１９】
2010188955.tif 000021
パラフェニレンジアミン（７７ＰＤ、Ｎ，Ｎ’−ｂｉｓ（１，４−ｄｉｍｅｔｙｌｐｅｎｔｙｌ）−ｐ−ｐｈｅｎｙｌｅｎｅ  ｄｉａｍｉｎｅ）：
【化２０】
2010188955.tif 000022
をＮ−（１，３−ジメチルブチル）−Ｎ’−フェニル−ｐ−フェニレンジアミン（６Ｃ）と混用することができる。
【００７０】
ＤＴＰＤ誘導体は、６Ｃよりも高分子量であることから、移行性が少なく好ましい。また、７７ＰＤの使用は耐オゾン劣化に期待ができる。
【００７１】
フェニレンジアミン系老化防止剤（Ｂ２）の配合量は、サイドウォール表面から失われた老化防止剤を補充し、タイヤ表面の耐オゾン劣化、耐紫外線劣化、耐屈曲亀裂性および耐酸化劣化を向上させることができるという理由から、ゴム成分（Ｂ１）１００質量部に対して０．３〜１．５質量部であり、好ましくは０．５〜１．３質量部である。
【００７２】
本発明のタイヤのケース（Ｂ）を構成するコードは、スチールコードまたは有機繊維コードのいずれかが好ましい。
【００７３】
スチールコードには、スチールコード被覆用ゴム組成物を用いる。また、有機繊維コードには、有機繊維コード被覆用ゴム組成物を用いる。ここで、有機繊維コードとは、ポリエステル、ナイロン、レーヨン、ポリエチレンテレフタレート、アラミドなどの原料により得られるものである。なかでも吸湿性および熱安定性に優れ、さらに安価であるという理由から、原料としてはポリエステルを用いることが好ましい。
【００７４】
（２）本発明のサイドウォール、ケースおよびインナーライナーを有するタイヤは、インナーライナーがタイガム層、ブチル層およびフィルム層を有し、特定量のフェニレンジアミン系老化防止剤を含むタイガム層（Ｃ）を有する。
【００７５】
フィルム層とは、空気遮断目的に用いるものであり、ブチル層よりも薄くできる層である。フィルム層はブチルゴム、ナイロン、ＳＩＢＳ（スチレン−イソプレン−ブタジエン−スチレンブロック共重合体）等のポリマーで構成される。本発明においては特にポリマーを規定しない。
【００７６】
（２−１）本発明のタイヤのタイガム層（Ｃ）を構成するインナーライナー用ゴム組成物は、ゴム成分（Ｃ１）およびフェニレンジアミン系老化防止剤（Ｃ２）を含有する。
【００７７】
（２−１−１）ゴム成分（Ｃ１）
ゴム成分（Ｃ１）は、天然ゴム（ＮＲ）およびブチル系ゴムを含有することが好ましい。
【００７８】
ＮＲとしては、とくに制限はなく、通常ゴム工業で使用されるものを使用することができ、具体的には、ＲＳＳ♯３、ＴＳＲ２０などがあげられる。
【００７９】
ゴム成分（Ｃ１）中のＮＲの含有量は、ゴム成分中に５〜５０質量％が好ましく、１０〜４０質量％がより好ましく、１５〜３０質量％がさらに好ましい。
【００８０】
ブチル系ゴムとしては、たとえば、ブチルゴム（ＩＩＲ）、臭素化ブチルゴム（Ｂｒ−ＩＩＲ）、塩素化ブチルゴム（Ｃｌ−ＩＩＲ）などがあげられる。なかでも、加工性、加硫反応が適度であるという理由からが点から、塩素化ブチルゴムが好ましい。
【００８１】
ゴム成分（Ｃ１）中のブチル系ゴムの含有量は、加工性、加硫反応が適度であるという理由から、ゴム成分中に５０〜９５質量％、好ましくは６０〜９５質量％、より好ましくは７０〜８５質量％である。
【００８２】
（２−１−２）フェニレンジアミン系老化防止剤（Ｃ２）
フェニレンジアミン系老化防止剤（Ｃ２）は、前記ゴム成分（Ｃ１）１００質量部に対して、（Ｃ２）フェニレンジアミン系老化防止剤０．５〜３．０質量部を含む。
【００８３】
フェニレンジアミン系老化防止剤（Ｃ２）は、Ｎ−（１，３−ジメチルブチル）−Ｎ’−フェニル−ｐ−フェニレンジアミン（６Ｃ）
【化２１】
2010188955.tif 000023
として、大内新興化学工業（株）製のノクラック６Ｃ、住友化学工業（株）製のアンチゲン６Ｃ、フレキシス社製のサントフレックス１３、精工化学（株）製のオゾノン６Ｃ等が市販されている。
【００８４】
その他のフェニレンジアミン系老化防止剤（Ｃ２）としては、
トリフェニレンジアミン（ＤＰ）：
【化２２】
2010188955.tif 000024
トリフェニレンジアミン（ＴＤ）：
【化２３】
2010188955.tif 000025
テトラフェニレンジアミン（ＣＤ）：
【化２４】
2010188955.tif 000026
ジフェニレンジアミン（ＡＤ）：
【化２５】
2010188955.tif 000027
ジフェニレンジアミン（Ｇ−１）：
【化２６】
2010188955.tif 000028
などが挙げられる。
【００８５】
これらフェニレンジアミン系老化防止剤の中でも、ゴムへの溶解性が適度であり、使用初期から中期にかけて、ゴム表面〜内部の耐オゾン劣化、耐紫外線劣化、耐屈曲亀裂性および耐酸化劣化をバランスよく向上できるという理由から、Ｎ−（１，３−ジメチルブチル）−Ｎ’−フェニル−ｐ−フェニレンジアミン（６Ｃ、あるいは６ＰＰＤ）が好ましい。
【００８６】
フェニレンジアミン系老化防止剤（Ｃ２）として、トリフェニレンジアミン誘導体（ＤＴＰＤ誘導体、１，４−ｂｅｎｚｅｎｅｄｉａｍｉｎｅ，  Ｎ，Ｎ’−ｍｉｘｅｄ  ｐｈｅｎｙｌ  ａｎｄ  ｔｏｌｙｌ  ｄｅｒｉｖａｔｉｖｅｓ）：
【化２７】
2010188955.tif 000029
パラフェニレンジアミン（７７ＰＤ、Ｎ，Ｎ’−ｂｉｓ（１，４−ｄｉｍｅｔｙｌｐｅｎｔｙｌ）−ｐ−ｐｈｅｎｙｌｅｎｅ  ｄｉａｍｉｎｅ）：
【化２８】
2010188955.tif 000030
をＮ−（１，３−ジメチルブチル）−Ｎ’−フェニル−ｐ−フェニレンジアミン（６Ｃ）と混用することができる。
【００８７】
ＤＴＰＤ誘導体は、６Ｃよりも高分子量であることから、移行性が少なく好ましい。また、７７ＰＤの使用は耐オゾン劣化に期待ができる。
【００８８】
インナーライナーは、タイガム層（非ブチル層）とブチル層の２層で構成される。タイガム層（非ブチル層）では、Ｎ−（１，３−ジメチルブチル）−Ｎ’−フェニル−ｐ−フェニレンジアミン（６Ｃ、あるいは６ＰＰＤ）の溶解量が大きく、最大で、ゴム成分１００質量部に対して５質量部である。また、ブチル層ではＮ−（１，３−ジメチルブチル）−Ｎ’−フェニル−ｐ−フェニレンジアミン（６Ｃ、あるいは６ＰＰＤ）の溶解量が小さく、最大で、ゴム成分１００質量部に対して１質量部である。つまり、ブチル層では、Ｎ−（１，３−ジメチルブチル）−Ｎ’−フェニル−ｐ−フェニレンジアミン（６Ｃ、あるいは６ＰＰＤ）がタイヤ表面（ゴム表面）に析出する可能性があり、焼け易い。
【００８９】
フェニレンジアミン系老化防止剤（Ｃ２）の配合量は、サイドウォール表面から失われた老化防止剤を補充し、タイヤ表面の耐オゾン劣化、耐紫外線劣化、耐屈曲亀裂性および耐酸化劣化を向上させることができるという理由から、ゴム成分（Ｃ１）１００質量部に対して０．５〜３．０質量部であり、好ましくは１．０〜２．０質量部である。
【００９０】
パラベンゾキノリンジイミン（６ＱＤＩ）（化合物名：Ｎ−（１，３−ジメチルブチル）−Ｎ’−フェニルキノンジイミン）：
【化２９】
2010188955.tif 000031
は、加硫後５０％が還元されフェニレンジアミン系老化防止剤（６Ｃ）（化合物名：Ｎ−（１，３−ジメチルブチル）−Ｎ’−フェニル−ｐ−フェニレンジアミン）：
【化３０】
2010188955.tif 000032
に戻り、残り５０％がキノン型でポリマーに付着する。キノン型は、流動性が低く、タイヤ表面への移出は緩やかで、長期間に渡り効き目が持続する。
【００９１】
つまり、本発明で用いるフェニレンジアミン系老化防止剤（６Ｃ）の一部は、キノン型として、ゴム成分中に含まれる。
【００９２】
（３）本発明のサイドウォール、ケースおよびインナーライナーを有するタイヤは、サイドウォールの厚みが１．５〜２．７ｍｍであることが好ましい。
【００９３】
サイドウォールの厚さは、軽量化に役立ち、転がり抵抗性が向上するという理由から、１．５〜２．７ｍｍであり、１．７〜２．５ｍｍであることが好ましく、１．９〜２．３であることがより好ましい。
【００９４】
インナーライナーは、タイガム層（非ブチル層）とブチル層の２層で構成される。ブチル層の厚さは０．４〜１．０ｍｍであり、タイガム層（非ブチル層）の厚さは０．６〜１．５ｍｍである。
【００９５】
（４）その他の配合剤
本発明のサイドウォール、ケースおよびインナーライナーを有するタイヤは、特定量のフェニレンジアミン系老化防止剤を含むサイドウォール用ゴム組成物からなるサイドウォール（Ａ）、コードを特定量のフェニレンジアミン系老化防止剤を含むケースコード被覆用ゴム組成物で被覆されてなるケース（Ｂ）および特定量のフェニレンジアミン系老化防止剤を含むインナーライナー用ゴム組成物からなるインナーライナー（Ｃ）を有する。
【００９６】
また、本発明のサイドウォール、ケースおよびインナーライナーを有するタイヤは、前記インナーライナーがタイガム層、ブチル層およびフィルム層を有し、特定量のフェニレンジアミン系老化防止剤を含むタイガム用ゴム組成物からなるタイガム層（Ｄ）および特定量のケトンアミン縮合物系老化防止剤を含むサイドウォール用ゴム組成物からなるサイドウォール（Ｅ）を有する。
【００９７】
前記タイヤを構成する各部材のゴム組成物は、前記ゴム成分（Ａ１）〜（Ｅ１）および老化防止剤（Ａ２）〜（Ｅ２）以外にも、タイヤ工業において一般的に使用される配合剤、たとえば、フィラーと呼ばれる補強用充填剤、硫黄などの加硫剤、加硫促進剤、酸化亜鉛、老化防止剤、アロマオイル、ステアリン酸などを適宜配合することができる。
【００９８】
フィラーとしては、たとえば、カーボンブラックやシリカ、炭酸カルシウムなどがあげられ、これらは、単独で用いてもよく、２種以上を組み合わせて用いてもよい。なかでも、破断強度、耐オゾン性および耐候性に優れるという点から、カーボンブラックを用いることが好ましい。
【００９９】
カーボンブラックとしては、Ｎ５５０、Ｎ３３０、Ｎ６６０クラスを使用することができる。
【０１００】
カーボンブラックの配合量は、破断強度、硬度（Ｈｓ）および転がり抵抗性が向上するという理由から、ゴム成分１００質量部に対して、２５〜７０質量部が好ましく、３０〜６０質量部がより好ましい。
【０１０１】
カーボンブラックを使用する場合、破断強度、硬度（Ｈｓ）および転がり抵抗性が向上するという理由から、チッ素吸着比表面積（Ｎ2ＳＡ）は１０〜１２０ｍ2／ｇが好ましく、２０〜１００ｍ2／ｇがより好ましい。
【０１０２】
シリカとして具体的には、デグッサ社製のウルトラジルＶＮ３やローディア社製のＺ１１５ＧＲ、デグッサ社製のウルトラジル３６０があげられる。
【０１０３】
シリカの配合量は、破断強度が向上するという理由から、ゴム成分１００質量部に対して、５〜５０質量部が好ましく、７〜４０質量部がより好ましい。
【０１０４】
シリカを用いる場合には、シランカップリング剤を併用することが好ましい。
【０１０５】
（５）タイヤ
本発明のサイドウォール、ケースおよびインナーライナーを有するタイヤは、特定量のフェニレンジアミン系老化防止剤を含むサイドウォール用ゴム組成物からなるサイドウォール（Ａ）、およびコードを特定量のフェニレンジアミン系老化防止剤を含むケースコード被覆用ゴム組成物で被覆されてなるケース（Ｂ）を有する。
【０１０６】
また、本発明の、サイドウォール、ケースおよびインナーライナーを有するタイヤは、インナーライナーがタイガム層、ブチル層およびフィルム層を有し、特定量のフェニレンジアミン系老化防止剤を含むタイガム層（Ｃ）を有する。
【０１０７】
すなわち、サイドウォール用ゴム組成物を未加硫の段階でサイドウォール（Ａ）の形状に合わせて押し出し加工し、ケースコード被覆用ゴム組成物でケースコードを被覆してケース（Ｂ）を成形し、タイガム用ゴム組成物を未加硫の段階でタイガム層（Ｃ）の形状に合わせて押し出し加工し、ブチル層あるいはフィルム層を有するインナーライナーの形状に合わせて押し出し加工し、タイヤ成型機上でタイヤ各部材とともに貼りあわせ、未加硫タイヤを形成する。この未加硫タイヤを加硫機中で加熱加圧することによって本発明のタイヤを製造できる。
【実施例】
【０１０８】
実施例に基づいて、本発明を具体的に説明するが、本発明はこれらのみに限定されるものではない。
【０１０９】
実施例および比較例で使用した各種薬品について、まとめて説明する。
老化防止剤６Ｃ：大内新興化学工業（株）製のノクラック６Ｃ（Ｎ−（１，３−ジメチルブチル）−Ｎ−フェニル−ｐ−フェニレンジアミン）
【化３１】
2010188955.tif 000033
老化防止剤ＲＤ：大内新興化学工業（株）製の老化防止剤２２４
【化３２】
2010188955.tif 000034
老化防止剤６ＱＤＩ：フレキシス社製の６ＱＤＩ（Ｎ−（１，３−ジメチルブチル）−Ｎ’−フェニルキノンジイミン）
【化３３】
2010188955.tif 000035
老化防止剤３Ｃ：大内新興化学工業（株）製の老化防止剤８１０−ＮＡ
【化３４】
2010188955.tif 000036
シンジオタクチック結晶を含むブタジエンゴム：宇部興産（株）製のＶＣＲ−４１２（シンジオタクチック結晶含量１２％）
スチレンブタジエンゴム（ＳＢＲ）：乳化重合スチレンブタジエンゴム、ＪＳＲ（株）製のＳＢＲ１５０２
天然ゴム（ＮＲ）：ＴＳＲ２０
クロロブチルゴム（Ｃｌ−ＩＩＲ）：住友化学（株）製のクロロブチルＨＴ１０６６
カーボンブラック：三菱化学（株）製のダイアブラックＥ（Ｎ５５０）（Ｎ2ＳＡ：４１ｍ2／ｇ）
カーボンブラック：三菱化学（株）製のダイアブラックＨ（Ｎ３３０）（Ｎ2ＳＡ：７９ｍ2／ｇ）
カーボンブラック：三菱化学（株）製のダイヤブラックＧ（Ｎ６６０）（Ｎ2ＳＡ：２７ｍ2／ｇ）
シリカ：ローディア社製のＺ１１５Ｇｒ
ワックス：大内新興化学工業（株）製のサンノックワックス
酸化亜鉛：東邦亜鉛（株）製の銀嶺Ｒ
ステアリン酸：日本油脂（株）製の椿
アロマオイル：（株）ジャパンエナジー製のプロセスＸ−１４０
不溶性硫黄：日本乾溜工業（株）製のセイミサルファー（二硫化炭素による不溶物６０％、オイル分１０％）
加硫促進剤ＴＢＢＳ：大内新興化学工業（株）製のノクセラーＮＳ（Ｎ−ｔｅｒｔ−ブチル−２−ベンゾチアゾリルスルフェンアミド）
加硫促進剤ＤＭ：大内新興化学工業（株）製のノクセラーＤＭ（ジ−２−ベンゾチアゾリルジスルフィド）
【０１１０】
実施例１〜１１および比較例１〜９
（１）サイドウォール
表１〜５に示す配合処方にしたがい、バンバリーミキサーを用いて、硫黄および加硫促進剤以外の薬品を添加し、最高温度が１６５℃の条件下で５分間混練りし、混練り物を得た。その後、得られた混練物に硫黄および加硫促進剤を添加し、２軸オープンロールを用いて、最高温度が９７℃の条件下で３分間練り込み、未加硫ゴム組成物を得た。得られた未加硫ゴム組成物を金型にてシート状に圧延し、１７０℃の条件下で１２分間プレス加硫することにより、サイドウォールの加硫ゴムシートを作製した。
【０１１１】
（２）ケース
表１〜５に示す配合処方にしたがい、バンバリーミキサーを用いて、硫黄および加硫促進剤以外の薬品を添加し、最高温度が１６５℃の条件下で５分間混練りし、混練り物を得た。その後、得られた混練物に硫黄および加硫促進剤を添加し、２軸オープンロールを用いて、最高温度が９７℃の条件下で３分間練り込み、未加硫ゴム組成物を得た。得られた未加硫ゴム組成物を金型にてシート状に圧延し、１７０℃の条件下で１２分間プレス加硫することにより、ケースの加硫ゴムシートを作製した。
【０１１２】
（３）タイガム層（インナーライナー）
表１〜５に示す配合処方にしたがい、バンバリーミキサーを用いて、硫黄および加硫促進剤以外の薬品を添加し、最高温度が１６５℃の条件下で５分間混練りし、混練り物を得た。その後、得られた混練物に硫黄および加硫促進剤を添加し、２軸オープンロールを用いて、最高温度が９７℃の条件下で３分間練り込み、未加硫ゴム組成物を得た。得られた未加硫ゴム組成物を金型にてシート状に圧延し、１７０℃の条件下で１２分間プレス加硫することにより、タイガム層の加硫ゴムシートを作製した。
【０１１３】
（４）ブチル層（インナーライナー）
表１〜５に示す配合処方にしたがい、バンバリーミキサーを用いて、硫黄および加硫促進剤以外の薬品を添加し、最高温度が１４５℃の条件下で５分間混練りし、混練り物を得た。その後、得られた混練物に硫黄および加硫促進剤を添加し、２軸オープンロールを用いて、最高温度が９７℃の条件下で３分間練り込み、未加硫ゴム組成物を得た。得られた未加硫ゴム組成物を金型にてシート状に圧延し、１７０℃の条件下で１２分間プレス加硫することにより、ブチル層の加硫ゴムシートを作製した。ブチル層の配合においては、ブチルの焼け防止のため、酸化亜鉛（亜鉛華）を硫黄および加硫促進剤とともに最終段階で投入した。
【０１１４】
（５）タイヤの作成
未加硫サイドウォール用ゴム組成物はサイドウォールの形状に、未加硫ケースコード被覆用ゴム組成物はコード（帝人（株）製のポリエステルコード）を被覆してケースの形状に、未加硫タイガム用ゴム組成物はタイガム層の形状に、未加硫ブチル用ゴム組成物はブチル層の形状に成形し、組み合わせで他のタイヤ部材とともに貼り合わせて実施例１〜９および比較例１〜９の未加硫タイヤを形成し、１７０℃の条件下で１２分間プレス加硫することにより、試験用タイヤ（サイズ：１９５／６５Ｒ１５  ＧＴＯ６５、乗用車用夏用タイヤ）を製造した。
【０１１５】
（変色試験）
製造した試験用タイヤを、Ｊｉｓ１４０％荷重、速度８０ｋｐｈで、３万ｋｍ走行させた後、サイドウォール表面の茶色の変色度合いを目視で観察し、５段階で評価した（茶変色）。
５：茶色の変色がなく、優良である
４：茶色の変色がほとんどなく、良い（許容レベル）
３：茶色の変色の度合いが小である（敏感ユーザーでクレームレベル）
２：茶色の変色の度合いが中である（クレームレベル）
１：茶色の変色の度合いが大である（クレームレベル）
【０１１６】
（オゾンクラック試験）
製造した試験用タイヤを、ＪＩＳ  Ｋ  ６２５９「加硫ゴムおよび熱可塑性ゴム−耐オゾン性の求め方」に準じて、温度４０℃、オゾン濃度５０ｐｐｍの管理室内で、３万ｋｍ走行させた後、サイドウォール表面の亀裂数と亀裂深さを目視で観察し、５段階で評価した（オゾン耐久）。
５：亀裂数と亀裂深さがなく、優良である
４：亀裂数と亀裂深さがほとんどなく、良い（許容レベル）
３：亀裂数と亀裂深さの度合いが小である（敏感ユーザーでクレームレベル）
２：亀裂数と亀裂深さの度合いが中である（クレームレベル）
１：亀裂数と亀裂深さの度合いが大である（クレームレベル）
【０１１７】
以上の評価結果を表２〜５に示す。
表２〜５における以下の用語について説明する。
【０１１８】
「６Ｃ」とは老化防止剤６Ｃである。
「ＲＤ」とは老化防止剤２２４である。
「ゲージ」とは、タイヤ仕上がりの厚み（ｍｍ）である。
【０１１９】
「老化防止剤の配合量」とは、サイドウォール（表では「ＳＷ」と記す）、ケース、タイガム層（表では「タイガム」と記す）、ブチル層（表では「ブチル」と記す）のそれぞれにおいて、ゴム成分１００質量部に対する老化防止剤の配合量（質量部）である。例えば、実施例１のＳＷ（サイドウォール）は、６Ｃが１．６質量部、ＲＤが０．６質量部含まれ、ゲージの厚みが２．０ｍｍであることを示す。
【０１２０】
「配合量＊ゲージ」とは、上段の各部材（サイドウォール、ケース、タイガム層、ブチル層）の老化防止剤の配合量と各部材（サイドウォール、ケース、タイガム層、ブチル層）のゲージ（ｍｍ）を掛け合わせた値である。例えば、実施例１のＳＷは、６Ｃの配合量が１．６質量部であり、ゲージの厚みが２．０ｍｍであるから、「配合量＊ゲージ」は３．２となり、ＲＤの配合量が０．６質量部であり、ゲージの厚みが２．０ｍｍであるから、「配合量＊ゲージ」は１．２となる。また、例えば、実施例１のタイガムは、６Ｃの配合量が１．６質量部であり、ゲージの厚みが１．０ｍｍであるから、「配合量＊ゲージ」は１．６となり、ＲＤの配合量が０．６質量部であり、ゲージの厚みが１．０ｍｍであるから、「配合量＊ゲージ」は０．６０となる。
【０１２１】
「４種ゴム全体の配合量／ゲージ」とは、４種ゴム（サイドウォール、ケース、タイガム層、ブチル層）の老化防止剤の合計配合量を４種ゴム（サイドウォール、ケース、タイガム層、ブチル層）のゲージの合計厚み（ｍｍ）で割った値である。ここで、「４種ゴム全体の配合量」は、上段の「配合量＊ゲージ」の老化防止剤の４種ゴム全体の合計配合量を示す。例えば、実施例１は、６Ｃの４種のゴム全体の合計配合量が４．８質量部であり、４種のゴム全体のゲージの合計厚みが４．５ｍｍであるから、「４種ゴム全体の配合量／ゲージ」は１．０７となる。また、実施例１は、ＲＤの４種のゴム全体の合計配合量が２．８質量部であり、４種のゴム全体のゲージの合計厚みが４．５ｍｍであるから、「４種ゴム全体の配合量／ゲージ」は０．６２となる。
【０１２２】
「ＳＷ以外の配合量／ゲージ」とは、ＳＷ以外のゴム（ケース、タイガム層、ブチル層）の老化防止剤の合計配合量をＳＷ以外のゴム（ケース、タイガム層、ブチル層）のゲージの合計厚み（ｍｍ）で割った値である。ここで、「ＳＷ以外の配合量」は、上段の「配合量＊ゲージ」の老化防止剤のＳＷ以外のゴム全体の合計配合量を示す。例えば、実施例１は、６ＣのＳＷ以外のゴム全体の合計配合量が１．６質量部であり、ＳＷ以外のゴム全体のゲージの合計厚みが２．５ｍｍであるから、「ＳＷ以外の配合量／ゲージ」は０．６４となる。また、実施例１は、ＲＤのＳＷ以外のゴム全体の合計配合量が１．６質量部であり、ＳＷ以外のゴム全体のゲージの合計厚みが２．５ｍｍであるから、「４種ゴム全体の配合量／ゲージ」は０．６４となる。
【０１２３】
【表１】
2010188955.tif 000037
【０１２４】
【表２】
2010188955.tif 000038
【０１２５】
【表３】
2010188955.tif 000039
【０１２６】
【表４】
2010188955.tif 000040
【０１２７】
【表５】
2010188955.tif 000041
【符号の説明】
【０１２８】
１  サイドウォール
２  ケース
３  インナーライナー
４  ブチル層
５  タイガム層
６  トレッド
７  ビードエイペックス
８  クリンチエイペックス
９  ケースコード
【図１】
2010188955.tif 000042
【図２】
2010188955.tif 000043
【図３】
2010188955.tif 000044